(57)【要約】【目的】本発明は、人体が要求する緯方向の成型保形性とソフトな成型表面を有し、かつ、経方向のドレープ性を有する緯方向のみに成型、保形性能を持たした成型芯地を提供することを課題とする。【構成】緯糸挿入トリコット地の緯糸挿入部にポリエステル熱融着繊維糸とレギュラー糸が挿入され、その緯糸挿入比率は熱融着繊維糸／レギュラー糸４／０〜１／３で、かつ、熱融着繊維糸の芯地全体に対する重量混率を１０〜８０重量％に構成したことを特徴とする緯方向のみに成型保形性能を有する成型芯地である。【選択図】図１
2004308054.tif 000002
【特許請求の範囲】
【請求項１】
緯糸挿入トリコット地の緯糸挿入部のみにポリエステル熱融着繊維糸が挿入され、かつ、緯糸挿入トリコットの経糸はレギュラー糸でニットループを構成していることを特徴とする緯方向のみに成型保形性能を有する成型芯地。
【請求項２】
緯糸挿入トリコット地の緯糸挿入部にポリエステル熱融着繊維糸とレギュラー糸が挿入され、その緯糸挿入比率は熱融着繊維糸／レギュラー糸４／０〜１／３で、かつ、熱融着繊維糸の芯地全体に対する重量混率を１０〜８０重量％に構成したことを特徴とする緯方向のみに成型保形性能を有する成型芯地。
【請求項３】
緯糸挿入トリコット地に挿入された緯糸挿入糸の熱融着繊維糸、レギュラー糸を、起毛で蛇行させ巾を狭くしたことを特徴とする請求項１又は２記載の緯方向のみに成型保形性能を有する成型芯地。
【発明の詳細な説明】
【０００１】
【発明の属する技術の分野】
本発明は、ニット組織の緯糸挿入トリコット地の緯糸挿入部のみに熱融着繊維糸を挿入し、熱圧着成型で緯方向のみに硬さ、成型保形性を持たし、人体の曲線に添うような特性を持った成型芯地に関する。
【０００２】
【従来の技術】
従来、人体曲線を必要とするときは、裁断縫製技術による方法あるいは成型材を熱圧着成型で人体曲線を出す方法等が採用されていた。しかし、後者の成型材を熱圧着成型する技術の場合は、経緯方向均一に成型保形されるので、人体の要求する緯方向の成型保形性と経方向のドレープ性を得る事が難しく、又、成型表面は均一に硬くなる欠点が発生していた。
また、熱融着繊維を使用した芯地として、実開平６−５５０９号公報には、靴覆部を形成するアッパー部材とライニング部材との積層間に挟着固定される保形芯地であって、熱加工により弾力性を喪失することなく成型されるポリエステル熱融着繊維糸から成る織編物又は不織布で構成した靴用保形芯、が開示されている。しかし、この靴用保形芯地では、人体の要求する緯方向の成型保形性と経方向のドレープ性を得る事は難しいものである。
【０００３】
【発明が解決しようとする課題】
本発明は、上述した全ての問題点を解決し、人体が要求する緯方向の成型保形性とソフトな成型表面を有し、かつ、経方向のドレープ性を有する緯方向のみに成型、保形性能を持たした成型芯地を提供することを課題とする。
【０００４】
【課題を解決するための手段】
本発明者は、上述の課題を解決するため、種々の成型芯地を作成し、試行を重ねた結果、以下に示す本発明に到達したものである。
すなわち、本発明は、次のとおりである。
１．  緯糸挿入トリコット地の緯糸挿入部のみにポリエステル熱融着繊維糸が挿入され、かつ、緯糸挿入トリコットの経糸はレギュラー糸でニットループを構成していることを特徴とする緯方向のみに成型保形性能を有する成型芯地。
２．  緯糸挿入トリコット地の緯糸挿入部にポリエステル熱融着繊維糸とレギュラー糸が挿入され、その緯糸挿入比率（本数の比率）は熱融着繊維糸／レギュラー糸４／０〜１／３の範囲で、かつ、熱融着繊維糸の芯地全体に対する重量混率を１０〜８０重量％に構成したことを特徴とする緯方向のみに成型保形性能を有する成型芯地。
３．  緯糸挿入トリコット地に挿入された緯糸挿入糸の熱融着繊維糸、レギュラー糸を、起毛で蛇行させ巾を狭くしたことを特徴とする上記第１項又は第２項記載の緯方向のみに成型保形性能を有する成型芯地。
【０００５】
以下、本発明を詳細に説明する。
本発明の成型芯地は、熱加工により弾力性を喪失することなく成型されるポリエステル熱融着繊維糸を、緯糸挿入トリコット地の緯糸挿入部に挿入編成された緯方向に成型保形性をもった芯地である。
ポリエステル熱融着繊維糸としては、鞘部のポリエステルの融点９０〜１２０℃の鞘芯型複合繊維が用いられる。芯部は特に問わないが、通常の融点（２５５〜２６０℃）をもつポリエステルであることが好ましい。このような緯糸挿入部に挿入編成されるポリエステル熱融着繊維糸は、１００％の紡績糸として、また、ナイロン繊維、ポリエステル繊維、アクリル繊維などの通常の繊維との混紡紡績糸として使用される。特にポリエステル繊維との混紡紡績糸が好ましい。
【０００６】
また、本発明では、緯糸挿入部に、ポリエステル熱融着繊維糸のみを挿入編成（交編）する他、該熱融着繊維糸とレギュラー糸を挿入編成（交編）することができる。その挿入比率は熱融着繊維糸／レギュラー糸比率４／０〜１／３の範囲で、熱融着繊維糸の芯地全体に対する重量混率を１０〜８０重量％に変更する事ができる。このように挿入比率、重量混率を変更することにより、任意に硬さ、成型性、保形性、肌触り等を調整する事が可能である。最も好ましいのは、熱融着繊維糸の芯地全体に対する重量混率が２０〜４０重量％の範囲である。
緯糸挿入糸として挿入編成（交編）に使用されるレギュラー糸は、綿糸、ウール糸、ナイロン紡績糸、エステル紡績糸、アクリル紡績糸、左記混紡紡積糸等であり、起毛性の良好な糸であることが特に好ましい。又、長繊維糸との挿入交編でも良い。
【０００７】
本発明の緯糸挿入トリコットのニットループを構成する経糸には、ナイロン長繊維糸、エステル長繊維糸、レーヨン長繊維糸、キュプラ長繊維糸等の長繊維糸が好ましい。
【０００８】
本発明の緯糸挿入トリコットの経糸は、ニットループを構成しているため、ポリエステル熱融着繊維糸の熱圧着成型条件で成型性は非常に少なくニットループの特性であるドレープ性を維持するので、人体曲線を必要とする衣料の副資材（胸増成型芯、ブラジャーのカップ芯、パット）、帽材芯地、靴材芯地等の成型保形芯地材として、人体曲線を成型保形維持する事が可能な優れた衣料副資材である。
【０００９】
更に、緯糸挿入糸（熱融着繊維糸、レギュラー糸）の表面を起毛加工するため、起毛毛羽でボリュームが発生し巾が狭くなる結果、緯糸挿入糸は蛇行し熱圧着成型時の成型追従性に非常に優れる性能を持つ成型芯地である。かつ、熱圧着成型しても起毛の毛羽で表面はソフトタッチな風合いで肌面はソフトな触感を得る事が出来、そして、起毛面と接着樹脂、又は、接着フィルムとの間の接着強度の向上が期待出来る優れた成型芯地である。
【００１０】
本発明の成型芯地の使用例（使用方法）を以下に例示する。
（１）本発明の成型芯地単体を熱圧着成型した後、裁断縫製し胸増成型芯、ブラジャーのカップ芯、パット等に使用する方法。
（２）本発明の成型芯地と表素材の間に接着樹脂又は接着フィルム等を間に挟み熱圧着成型接着後、裁断縫製し靴材芯地、帽材芯地等の２層成型素材として使用する方法。
（３）本発明の成型芯地と表素材と裏素材の間に接着樹脂又は接着フィルム等を間に挟み熱圧着成型接着後、裁断縫製し靴材芯地等の３層成型素材として使用する方法、等がある。
いずれの使用方法も、緯糸挿入トリコットの特徴である緯方向の成型保形性が得られ、かつ、成型面は起毛毛羽によるソフトタッチな風合いを出す事が出来るのが特徴である。
【００１１】
【実施例】
以下に、本発明の実施例を具体的に説明するが、本発明はこれらの実施例に何ら限定されるものではない。
【００１２】
【実施例１】
本発明の緯方向のみに成型保形性能を有する成型芯地を、まず、次の装置、条件で製造した。なお、緯糸挿入トリコット地の緯糸挿入部に挿入されるポリエステル熱融着繊維糸として、鞘部のポリエステルの融点１１０℃、芯部の融点２５６℃の鞘芯型複合繊維を用いた。
2004308054.tif 000003
上記（４）の熱融着糸／レギュラー糸の挿入編成比率  ２／１、１／１及び１／２の例を、図１〜図３に示した。図１〜図３中、Ａ１  〜Ａ６  は熱融着紡績糸挿入糸を示し、Ｂ１  〜Ｂ６  はレギュラー紡績糸挿入糸を示す。また、Ｃ１  〜Ｃ３  及びＤ１  〜Ｄ３  は、それぞれ別の経糸長繊維ニットループ糸を示す。
【００１３】
上記の３水準成型芯地素材を、次の条件で成型芯地単体で熱圧着成型した。
（１）  成型温度：９０℃、１００℃、１１０℃。
（２）  成型圧力：０．１ＭＰａ
（３）  成型時間：１０秒、２０秒
【００１４】
上記成型条件で熱圧着成型した結果、いずれも、緯方向に良好な成型保形性が得られた。且つ、成型面は起毛毛羽でソフトタッチ風合いであった。そして、熱融着糸／レギュラー糸の挿入編成比率：２／１、１／１、１／２の熱融着糸の挿入編成比率（熱融着糸が多くなる）に比例して、より良好な成型性、保型性が得られた。成型性、保型性、風合い、肌触り等の総合評価は、上記条件の中では、成型温度９０℃、成型圧力０．１ＭＰａ、成型時間２０秒が、最も良い結果が得られた。
【００１５】
【実施例２】
実施例１で得た成型芯地（熱融着糸／レギュラー糸の挿入編成比率：１／１）と本革との間に両面接着フィルムを挟み軽く接着した２層材を作製した。この２層材を婦人靴のこう部形状に裁断した後、靴こう部の湾曲形状になるように、成型温度９０℃、成型圧力０．３ＭＰａ、成型時間４秒×２回で靴成型機で成型加工した。
その結果、緯方向は成型保持性に優れ、経方向はドレープ性に優れた本発明緯糸挿入トリコットの特長を充分発揮した既存成型靴材に無い成型靴材が得られ、且つ、緯糸挿入糸を起毛しているので風合いはソフトで、肌触りの良い成型靴材を得ることができた。
【００１６】
【発明の効果】
以上説明したように、本発明の成型芯地は、緯方向の成型保形性が得られ、且つ、成型面は起毛毛羽によるソフトタッチな風合いを出す事が出来、そして、経方向はニットループで構成されしなやかなドレープ性を維持することが出来る事を特徴とした成型芯地で、緯方向の成型保形性、経方向のドレープ性という相反する機能を兼ね備えた非常に優れた成型芯地である。
その結果、人体曲線を必要とする衣料の副資材（胸増成型芯、ブラジャーのカップ芯、パット）、帽材芯地、靴材芯地等の成型保形芯地材として、人体曲線を成型保形維持する事が可能な優れた衣料副資材である。
【図面の簡単な説明】
【図１】本発明の熱融着糸／レギュラー糸の緯糸挿入比率２／１の例を示す平面図である。
【図２】本発明の熱融着糸／レギュラー糸の緯糸挿入比率１／１の例を示す平面図である。
【図３】本発明の熱融着糸／レギュラー糸の緯糸挿入比率１／２の例を示す平面図である。
【符号の説明】
Ａ１  〜Ａ６    熱融着紡績糸挿入糸
Ｂ１  〜Ｂ６    レギュラー紡績糸挿入糸
Ｃ１  〜Ｃ３    経糸長繊維ニットループ糸
Ｄ１  〜Ｄ３    経糸長繊維ニットループ糸
【図１】
2004308054.tif 000004
【図２】
2004308054.tif 000005
【図３】
2004308054.tif 000006